Brevet FR2504912A1 — publié le 19821105

254491; Passes à projeter pour consolider le terrain fraîchement creusé, de préférence pour les galeries de mines. On sait que, en particulier, les galeries d'abattage dans les mines souterraines sont revêtues par ce que l'on appelle gunitage immédiatement après le percement effectué soit par la technique de sautage, soit par des haveuses, avec une masse à projeter, de préférence constituée par un mélange de ciment et de sable. En outre, il est connu d'utiliser des masses à projeter en matière synthétique qui doivent servir également à consolider le terrain fraîchement creusé. Egalement, des masses à projeter constituées par un mélange de ciment et de sable, sont connues. Ces masses à projeter connues présentent l'incon- vénient de ne pas permettre d'obtenir une résistance suffisam- ment élevée et par ailleurs les masses à projeter, même en ajoutant des matières de types divers, telles que les fils d'acier, les fibres de matière synthétique ou les fibres de verre, ne sont pas suffisamment élastiques pour éviter un éboulement Les masses à projeter en matière synthétique sont en outre relativement onéreuses et ne sont pas sûres en cas d'incendie dans le sens des conditions établies. Par conséquent, un objet de la présente invention est la fabrication d'une masse à projeter qui satisfasse spécifi- quement aux conditions et qui contienne en grande partie, comme charges, encore des déchets qui sont parfaits du point de vue toxicité et qui doivent être éliminés. Pour réaliser cet objet, la présente invention propose d'utiliser un mélange qui est constitué par: 1 environ 60 % de gypse provenant par exemple des instal- lations de désulfuration des gaz de fumées des centrales au charbon ou des centrales aumazout; 2 environ 11 % d'anhydrite; 3 environ 15 % de cendres d'électrofiltre provenant des centrales au charbon; 4 environ 3 % de laine minérale; environ 11 % de ciment; 6 environ 2,5 % de chlorure de calcium dihydraté, de pré- férence extrait du concentré de lavage de désulfuration des gaz de fumées. Selon la présente invention, il a été trouvé qu'on obtenait une résistance en ajoutant simultanément ces matières dans une technique courante de projection au moyen desmachines à projeter rotatives, résistance qui déjà après cinq minutes satisfait à la condition du problème concernant la protection du terrain attenant. En outre, en ajoutant du chlorure de calcium également selon la présente invention, on obtient un mélange à projeter presque sans poussière, qui est très précieux pour la zone souterraine et qui, en plus de la fixation des poussières, contribue simultanément et tout particulièrement à ce que la masse appliquée soit déjà en état de former un support. Pour obtenir la résistance dans les terrains fraîchement creusés, en quelques minutes, de l'ordre de préférence supérieur à 70 da N/cm, selon la présente invention, il est en outre proposé d'utiliser une masse à projeter dans laquelle au lieu d'ajouter des fibres de laine minérale, sont ajoutés aux ad- ditifs mentionnés précédemment, par exemple, des fibres de verre et/ou des fils d'acieride l'anhydride naturel selon la présente invention, de préférence de l'anhydrite synthétique ainsi que des stéarates, de préférence du tristéarate d'alu- minium. Pour les propriétés spécifiques et nécessaires de con- solidation du terrain fraîchement creusé, ce stéarate confère un effet de support prématuré. Ci-après, est détaillé, selon l'invention, ce mélange complémentaire. Les stéarates, de préférence le tristéarate d'alumi- nium, apportent l'avantage nécessaire désiré. Le mélange du stéarate spécifique indiqué ou le mélange de divers stéarates, ne doit être utilisé selon la présente invention, que dans la gamme de 0,3 à 2 %, car selon l'inven- tion, cette gamme de mélange exacte garantit les propriétés 250 4912 spécifiques et nécessaires pour le matériau de consolidation des galeries. Il a été découvert que le tristéarate d'aluminium avec ses propriétés particulières, donne des résistances à la 'flexion, à la traction et à la pression qu'on a obtenue jusqu'ici seulement avec des additifs chers, comme la résine d'époxyde et les gypses alpha, ces résines d'époxyde n'étant admises que par nécessité pour la mine souterraine, car elles entraînent un risque pour l'équipe d'ouvriers en cas d'incendie, îO et le formaldéhyde dansles résines entraîne également une pol- lution du lieu de travail, dufait de son émanation constante. Par conséquent, le prix des masses à projeter selon l'invention ne s'élève qu'à une fraction de celui des masses de consoli- dation connues jusqu'ici, comportant des résines de liaison. Le mélange conforme à la présente invention est décrit ci-après: 1 environ 60 % de gypse, de préférence provenant de la désulfuration des gaz de fumées des centrales au charbon ou au mazout, ou bien des installations pour la purifi- cation des gaz d'autres dispositifs de combustion; 2 environ il % d'anhydrite, de préférence d'anhydrite synthétique; 3 environ 15 % de poussière d'électrofiltre, également provenant de préférence des centrales au charbon; 4 environ 3 % de matières renforçantes du type fibres; environ 1 l % de ciment de bonne qualité "PZ 450 F" et/ou "PZ 550 F", "PZ 600 F"; 6 environ 2,5 % de chlorure de calcium dihydraté, qui est de préférence extrait après les installations de désul- furation des gaz de fumées des centrales au charbon ou au mazout; 7 0,3 à 2 % de stéarates ou de leurs mélanges, de préférence du tristéarate d'aluminium. REVENDICATIONS 1 Masses à projeter, de préférence pourla consolida- tion du terrain attenant après le percement de galeries de mines, caractérisées par le fait qu'elles sont constituées par: 1 environ 60 % de gypse provenant de préférence des instal- lations de désulfuration des gaz de fumées des centrales au charbon ou au mazout; 2 environ 11 % d'anhydrite; 3 environ 15 % de poussière d'électrofiltre provenant éga- lement de préférence des centrales au charbon; 4 environ 3 % de fibres de laine minérale; environ 11 % de ciment; 6 environ 2,5 % de chlorure de calcium dihydraté qui est de préférence extrait des installations de désulfuration des gaz de fumées des centrales au charbon. 2 Masses à projeter selon la revendication 1, carac- térisées par le fait qu'une résistance dans une zone de trac- tion par flexion, de préférence supérieure à 70 da N/cm,est obtenue en quelques minutes avec une masse qui est constituée par environ 60 % de gypse, de préférence provenant de la désulfuration des gaz de fumées des centrales au charbon ou au mazout ou bien des installations pour la purification des gaz d'autres dispositifs de combustion. 3 Masses à projeter selon les revendications 1 ou 2, caractérisées parle fait que la fraction anhydrite dans la masse est l'anhydrite synthétique. 4 Masses à projeter selon l'une quelconque des reven- dications 1 à 3, caractérisées par le fait qu'on ajoute aux masses environ 2,5 % de calcium dihydraté. Masses à projeter selon l'une quelconque des reven- dications 1 à 4, caractérisées par le fait qu'on ajoute aux masses 0,3 à 2 % de stéarates, de préférence du tristéarate d'aluminium.